СПОСОБЫ ПОЛУЧЕНИЯ СОПОЛИМЕРА ЦИКЛИЧЕСКОГО И АЦИКЛИЧЕСКОГО ДИЕНА И РЕЗИНОВОЙ СМЕСИ

1. Способ получения сополимера ациклического сопряженного диена и циклического сопряженного диена с использованием полимеризационной каталитической системы, включающий:
полимеризацию, по меньшей мере, одного ациклического сопряженного диена с, по меньшей мере, одним циклическим сопряженным диеном с использованием полимеризационной каталитической системы, содержащей
(а) соединение переходного металла или соединение лантанидного металла, (b) алкилирующий агент и
(с) алкоголят неорганического галогенида, где сополимер содержит, по меньшей мере, 90% ациклического сопряженного диенового мономера, имеет среднечисленную молекулярную массу между 40000 и 300000 и имеет содержание цис-связи, по меньшей мере, 92%.
2. Способ по п.1, где сополимер имеет среднечисленную молекулярную массу между 50000 и 150000.
3. Способ по п.1, где, по меньшей мере, один ациклический сопряженный диен выбирают из группы, состоящей из 1,3-бутадиена, изопрена, 1,3-пентадиена, 1,3-гексадиена, 2,3-диметил-1,3-бутадиена, 2-этил-1,3-бутадиена, 2-метил-1,3-пентадиена, 3-метил-1,3-пентадиена, 4-метил-1,3-пентадиена и 2,4-гексадиена.
4. Способ по п.1, где, по меньшей мере, один циклический сопряженный диен выбирают из группы, состоящей из 1,3-циклопентадиена, 1,3-циклогексадиена, 1,3-циклогептадиена, 1,3-циклооктадиена и их производных.
5. Способ по п.1, где полимеризационная каталитическая система содержит:
(a) соединение переходного металла, выбранное из группы, состоящей из соединений никеля, кобальта и палладия,
(b) алкилирующий агент и
(c) алкоголят неорганического галогенида.
6. Способ по п.1, где полимеризационная каталитическая система содержит:
(a) соединение лантанидного металла, выбранное из группы, состоящей из соединений лантана, самария и неодима,
(b) алкилирующий агент и
(c) алкоголят неорганического галогенида.
3
3
7. Способ по п.5, где соединение переходного металла выбирают из группы, состоящей из бензоата никеля, ацетата никеля, нафтената никеля, октаноата никеля, неодеканоата никеля, бис(α-фурилдиоксима) никеля, пальмитата никеля, стеарата никеля, ацетилацетоната никеля, салицилальдегида никеля, бис(циклопентадиен) никеля, бис(салицилальдегид)-этилендиимина никеля, циклопентадиенил(нитрозила) никеля, бис(η-аллил)никеля, бис(π-циклоокта-1,5-диен)никеля, бис(η-аллил)никеля-трифторацетата, тетракарбонила никеля, борацилата никеля, неодеканоат-бората никеля, гексаноат-бората никеля, нафтенат-бората никеля, стеарат-бората никеля, октоат-бората никеля, 2-этилгексаноат-бората никеля и их смесей.
8. Способ по п.1, где алкоголятная часть алкоголята неорганического галогенида содержит от 4 до 20 атомов углерода.
9. Способ по п.1, где алкоголятом неорганического галогенида является алкоголят трифторида бора.
n
3-n
10. Способ по п.1, где алкилирующим агентом является алюминийорганическое соединение, имеющее формулу AlRX, где каждый R, которые могут быть одинаковыми или различными, обозначает одновалентную органическую группу, которая соединена с атомом алюминия через атом углерода; где каждый X, которые могут быть одинаковыми или различными, обозначает атом водорода, атом галогена, карбоксилатную группу, алкоксидную группу или арилоксидную группу; и где n есть целое число от 1 до 3.
11. Способ по п.1, где, по меньшей мере, часть полимеризационной каталитической системы образуют в виде полуфабриката перед добавлением мономеров на стадии, включающей смешение соединения переходного металла или соединения лантанидного металла с алкилирующим агентом с последующим смешением с алкоголятом неорганического галогенида.
12. Способ по п.1, где сополимер имеет индекс полидисперсности между 2 и 5.
13. Способ по п.1, где сополимер имеет содержание цис-связи составляет, по меньшей мере, 95%.
14. Способ по п.1, где, по меньшей мере, одним ациклическим сопряженным диеном является 1,3-бутадиен, по меньшей мере, одним циклическим сопряженным диеном является 1,3-циклогексадиен, металлсодержащим соединением является октаноат никеля, алкоголятом неорганического галогенида является гексанолят трифторида бора, алкилирующим агентом является триизобутилалюминий и где сополимер имеет индекс дисперсности между 2 и 5 и содержание цис-связи, по меньшей мере, 95%.
15. Резиновая смесь, содержащая:
по меньшей мере, один сополимер, содержащий, по меньшей мере, один циклический сопряженный диен и, по меньшей мере, один ациклический сопряженный диен, где, по меньшей мере, один сополимер содержит, по меньшей мере, 90% ациклического сопряженного диенового мономера, имеет среднечисленную молекулярную массу между 50000 и 150000 и содержание цис-связи, по меньшей мере, 92%, и
по меньшей мере, одно каучуковое соединение.
16. Резиновая смесь по п.15, содержащая от 40 до 60 частей/100, по меньшей мере, одного сополимера.
17. Резиновая смесь по п.15, где, по меньшей мере, одно каучуковое соединение выбирают из группы, состоящей из природного каучука, полиизопренового, полибутадиенового и стирол-бутадиенового каучука.
18. Резиновая смесь, содержащая:
по меньшей мере, 30 частей/100, по меньшей мере, одного сополимера, получаемого способом по п.1, и
менее 70 частей/100, по меньшей мере, одного каучукового соединения, где, по меньшей мере, одно каучуковое соединение выбирают из группы, состоящей из природного каучука, полиизопренового, полибутадиенового и стирол-бутадиенового каучука.
19. Резиновая смесь, содержащая:
по меньшей мере, 30 частей/100, по меньшей мере, одного сополимера, получаемого способом по п.14, и
менее 70 частей/100, по меньшей мере, одного каучукового соединения, где, по меньшей мере, одно каучуковое соединение выбирают из группы, состоящей из природного каучука, полиизопренового, полибутадиенового и стирол-бутадиенового каучука.
20. Пневматическая шина, содержащая:
компонент поверхности качения, компоненты внутренней и внешней боковин и каркасный компонент шины, где, по меньшей мере, один из компонентов, выбранный из группы, состоящей из компонентов внутренней и внешней боковых стенок и каркасных компонентов шины, содержит сополимер, полученный способом по п.1.